(57)【要約】【課題】  燃料中に有機酸またはその化合物が含まれる粗悪燃料を使用する場合であっても、耐腐食性の向上が図れるとともに、軸受部材を圧入により固定する際に異物の発生防止が図れる燃料ポンプ用軸受およびその軸受の製造方法を提供する。【解決手段】  モータ５０と、モータ５０の回転軸５５を軸受けする軸受部材３０、４０と、軸受部材を圧入して保持する保持部材２１とを備え、モータ５０の回転駆動力により燃料を吸入し吐出する燃料ポンプに用いられる燃料ポンプ用軸受の製造方法において、軸受部材３０、４０は、軸受本体３２、４２に酸性を有する被覆材３４、４４を被覆されて形成されるものであって、軸受本体３２、４２を被覆材３４、４４で被覆するコーティング処理工程３０２と、ケーシング本体２１、吐出側カバーにそれぞれ圧入して保持される圧入部位３２ａ、４２ａの被覆材３４、４４を削る圧入部被覆除去工程３０３とを備えている。【選択図】  図３
2005240887.tif 000002
【特許請求の範囲】
【請求項１】
モータと、保持部材とを備え、前記モータの回転駆動力により燃料を吸入し吐出する燃料ポンプに用いられ、前記保持部材に圧入されて、前記モータの回転軸を軸受けする燃料ポンプ用軸受において、
軸受本体と、前記軸受本体を被覆する、耐酸性を有する被覆材とを有し、
前記軸受本体のうち、前記保持部材に圧入して保持される圧入部は、前記被覆材が被覆されることなく、前記保持部材に圧入され、
その他の部位は、前記被覆材を被覆していることを特徴とする燃料ポンプ用軸受。
【請求項２】
前記被覆材は、さらに耐硫黄化を有していることを特徴とする請求項１に記載の燃料ポンプ用軸受。
【請求項３】
前記軸受部材は、略筒状に形成されており、前記被覆材は少なくとも前記軸受本体の軸方向両端面および内周面を被覆していることを特徴とする請求項１または請求項２に記載の燃料ポンプ用軸受。
【請求項４】
前記軸受部材は、略筒状に形成されており、前記その他の部位は、前記軸受本体の軸方向両端面および内周面であることを特徴とする請求項１または請求項２に記載の燃料ポンプ用軸受。
【請求項５】
前記軸受本体は、耐硫化性を有する材質で形成されていることを特徴とする請求項１から請求項４のいずれか一項に記載の燃料ポンプ用軸受。
【請求項６】
前記被覆材の厚みは、１μｍ〜５０μｍの範囲にあることを特徴とする請求項１から請求項５のいずれか一項に記載の燃料ポンプ用軸受。
【請求項７】
モータと、前記モータの回転軸を軸受けする軸受部材と、前記軸受部材を圧入して保持する保持部材とを備え、前記モータの回転駆動力により燃料を吸入し吐出する燃料ポンプに用いられる燃料ポンプ用軸受の製造方法において、
前記軸受部材は、軸受本体に酸性を有する被覆材を被覆されて形成されるものであって、
前記軸受本体を前記被覆材で被覆するコーティング処理工程と、
前記保持部材に圧入して保持される圧入部位の被覆材を削る圧入部被覆除去工程とを備えていることを特徴とする燃料ポンプ用軸受の製造方法。
【請求項８】
モータと、前記モータの回転軸を軸受けする軸受部材と、前記軸受部材を圧入して保持する保持部材とを備え、前記モータの回転駆動力により燃料を吸入し吐出する燃料ポンプに用いられる燃料ポンプ用軸受の製造方法において、
前記軸受部材は、軸受本体に酸性を有する被覆材を被覆されて形成されるものであって、
前記軸受本体のうち、前記保持部材に圧入して保持される圧入部位を、マスキングするコーティング前処理工程と、
前記圧入部をマスキングされた前記軸受本体を前記被覆材で被覆するコーティング処理工程とを備えていることを特徴とする燃料ポンプ用軸受の製造方法。
【発明の詳細な説明】
【技術分野】
【０００１】
本発明は、燃料ポンプ軸受およびその軸受の製造方法に関し、例えばモータの回転駆動力により燃料を吸入し吐出する燃料ポンプに用いる軸受および軸受の製造方法に適用して好適なものである。
【背景技術】
【０００２】
従来、例えば円板の外周縁に羽根を有するインペラ等の回転部材がモータの回転子とともに回転することにより、燃料タンクから吸入した燃料を吐出する燃料ポンプが知られている（特許文献１参照）。
【特許文献１】特開平５−１８０１７２号公報
【発明の開示】
【発明が解決しようとする課題】
【０００３】
この種の従来技術の燃料ポンプを用いて、例えば精製度が悪く硫黄成分を多く含んでいる燃料を吸入し吐出する場合、回転子の回転軸の軸受部材が硫化して腐食するおそれがある。
【０００４】
例えば硫黄成分を多く含んでいる燃料を、使用燃料として給油される給油環境が異なる仕向地へ輸出等する場合には、耐硫化性を有する材質で軸受部材を形成し、軸受部材の腐食を防止することが考えられる。しかしながら、実際に給油に使用される燃料性状は、燃料管理等の諸事情により異なり、場合によっては、燃料中に有機酸またはその化合物が含まれることがあり、これら有機酸またはその化合物により軸受部材が腐食するおそれがある。
【０００５】
この問題を解決するために出願人は、特願２００２−２５３５４１号に示される技術を考案した。この技術は、軸受本体の表面を被覆材でコーティング処理することにより、有機酸等を含む燃料中にさらされても軸受部材の腐食防止を図るものである。しかしながら、軸受部材を圧入等により固定する際に、被覆材がはがれ、そのはがれた被覆材が異物となる可能性がある。はがれた被覆材が異物となってモータの燃料室内を浮遊すると、場合によっては、モータのブラシと整流子としてのコンミテータの間に挟まって導通不良等を生じるおそれがある。
【０００６】
本発明は、このような事情を考慮してなされたものであり、その目的は、燃料中に有機酸またはその化合物が含まれる粗悪燃料を使用する場合であっても、耐腐食性の向上が図れるとともに、軸受部材を圧入により固定する際に異物の発生防止が図れる燃料ポンプ用軸受およびその軸受の製造方法を提供することにある。
【課題を解決するための手段】
【０００７】
本発明の請求項１によると、モータと、保持部材とを備え、モータの回転駆動力により燃料を吸入し吐出する燃料ポンプに用いられ、保持部材に圧入されて、モータの回転軸を軸受けする燃料ポンプ用軸受において、軸受本体と、軸受本体を被覆する、耐酸性を有する被覆材とを有し、軸受本体のうち、保持部材に圧入して保持される圧入部は、被覆材が被覆されることなく、保持部材に圧入され、その他の部位は、前記被覆材を被覆していることを特徴とする。
【０００８】
これによると、モータの回転軸を軸受けする軸受部材は、軸受本体と、軸受本体を被覆する、耐酸性を有する被覆材とを有し、軸受本体のうち、保持部材に圧入して保持される圧入部は、被覆材が被覆されることなく、保持部材に圧入され、その他の部位は、被覆材を被覆しているので、有機酸等の粗悪な品質の燃料を燃料ポンプ内に吸入した場合であっても、燃料中の有機酸等よる回転軸を軸受けする部位の腐食を防止する。その結果、例えば腐食の影響により燃料ポンプのモータの回転が妨げられるのを防止できる。
【０００９】
さらに、軸受部材を保持部材に圧入して保持される際、軸受本体のうち、圧入部は被覆材が被覆されていないので、圧入による被覆材のはがれ等が生じない。したがって、軸受部材を圧入により固定する際に異物の発生が防止される。その結果、例えばはがれた被覆材がモータに挟まり導通不良等を生じるのを防止することができる。
【００１０】
本発明の請求項２によると、被覆材は、さらに耐硫黄化を有していること特徴とする。
【００１１】
これによると、モータの回転軸を軸受けする軸受部材の軸受本体は、圧入部以外のその他の部位を、耐酸性に加えて耐硫化生を有する被覆材で被覆されているので、燃料中に有機酸またはその化合物が含まれるもの、および硫黄成分を比較的に多く含有するものであっても、軸受部材における回転軸を軸受けする部位の腐食を防止する。
【００１２】
本発明の請求項３によると、軸受部材は、略筒状に形成されており、被覆材は少なくとも軸受本体の軸方向両端面および内周面を被覆していることを特徴とする。
【００１３】
これによると、軸受部材が略筒状に形成されているいわゆるすべり軸受の場合において、軸受本体における被覆材で被覆する被覆対象は、少なくとも軸受本体の軸方向両端面および内周面に限定することができる。
【００１４】
本発明の請求項４によると、軸受部材は、略筒状に形成されており、前記その他の部位は、軸受本体の軸方向両端面および内周面であることを特徴とする。
【００１５】
これによると、少なくとも燃料にさらされる部位が軸受本体の軸方向両端面および内周面である軸受部材を有する燃料ポンプに適用して好適である。例えば、軸受部材のうち燃料にさらされにくい部位には被覆材を形成しないため、被覆材の無駄消費を低減することが可能である。また、例えば、軸受部材を保持部材に圧入して固定する際に、圧入による被覆材のはがれ等を防止できるため、軸受部材を保持部材に圧入して固定する際に異物発生の防止が図れる。
【００１６】
本発明の請求項５によると、軸受本体は、耐硫化性を有する材質で形成されていることを特徴とする。
【００１７】
これによると、軸受本体は、耐硫化性を有する材質で形成されているので、被覆材が軸受本体からはがれるような場合があったとしても、硫黄成分を比較的に多く含む燃料による軸受本体の腐食を防止できる。
【００１８】
本発明の請求項６によると、被覆材の厚みは、１μｍ〜５０μｍの範囲にあることを特徴とする。
【００１９】
例えば被覆材の厚みが薄いと、被覆材の耐酸性、あるいは被覆材の耐酸性および耐硫化性の効果が低く、軸受部材が腐食するおそれがある。被覆材の厚みが厚いと、軸受部材とモータの回転軸とのクリアランスが小さくなり、モータの回転を妨げるおそれがある。
【００２０】
これに対して請求項６に記載の燃料ポンプでは、被覆材の厚みを、１μｍ〜５０μｍの範囲に設定したことにより、被覆材の耐酸性、あるいは被覆材の耐酸性および耐硫化性の効果を保持して軸受部材の腐食を防止し、軸受部材とモータの回転軸とのクリアランスをモータの回転を妨げない大きさにすることができる。
【００２１】
本発明の請求項７によると、モータと、モータの回転軸を軸受けする軸受部材と、軸受部材を圧入して保持する保持部材とを備え、モータの回転駆動力により燃料を吸入し吐出する燃料ポンプに用いられる燃料ポンプ用軸受の製造方法において、軸受部材は、軸受本体に酸性を有する被覆材を被覆されて形成されるものであって、軸受本体を被覆材で被覆するコーティング処理工程と、保持部材に圧入して保持される圧入部位の被覆材を削る圧入部被覆除去工程とを備えていることを特徴とする。
【００２２】
これによると、モータの回転軸を軸受けする軸受部材は、軸受本体に酸性を有する被覆材を被覆されて形成されるものであって、軸受本体を被覆材で被覆するコーティング処理工程と、保持部材に圧入して保持される圧入部位の被覆材を削る圧入部被覆除去工程とを備えているので、有機酸等の粗悪な品質の燃料を燃料ポンプ内に吸入した場合であっても、燃料中の有機酸等よる回転軸を軸受けする部位の腐食を防止する。その結果、例えば腐食の影響により燃料ポンプのモータの回転が妨げられるのを防止できる。
【００２３】
さらに、軸受部材を保持部材に圧入して保持される際、圧入部位に相当する軸受本体側に被覆される被覆材が圧入部被覆除去工程によって削られているので、圧入による被覆材のはがれ等が生じない。したがって、軸受部材を圧入により固定する際に異物の発生が防止される。その結果、例えばはがれた被覆材がモータに挟まり導通不良等を生じるのを防止することができる。
【００２４】
本発明の請求項８によると、モータと、モータの回転軸を軸受けする軸受部材と、軸受部材を圧入して保持する保持部材とを備え、モータの回転駆動力により燃料を吸入し吐出する燃料ポンプに用いられる燃料ポンプ用軸受の製造方法において、軸受部材は、軸受本体に酸性を有する被覆材を被覆されて形成されるものであって、軸受本体のうち、保持部材に圧入して保持される圧入部位を、マスキングするコーティング前処理工程と、圧入部をマスキングされた軸受本体を被覆材で被覆するコーティング処理工程とを備えていることを特徴とする。
【００２５】
これによると、モータの回転軸を軸受けする軸受部材は、軸受本体に酸性を有する被覆材を被覆されて形成されるものであって、軸受本体のうち、保持部材に圧入して保持される圧入部位を、マスキングするコーティング前処理工程と、圧入部をマスキングされた軸受本体を被覆材で被覆するコーティング処理工程とを備えているので、有機酸等の粗悪な品質の燃料を燃料ポンプ内に吸入した場合であっても、燃料中の有機酸等よる回転軸を軸受けする部位の腐食を防止する。その結果、例えば腐食の影響により燃料ポンプのモータの回転が妨げられるのを防止できる。
【００２６】
さらに、軸受部材を保持部材に圧入して保持される際、コーティング前処理工程にて圧入部をマスキングした後に、コーティング処理工程によって軸受本体を被覆材で被覆するので、圧入による被覆材のはがれ等が生じない。したがって、軸受部材を圧入により固定する際に異物の発生が防止される。その結果、例えばはがれた被覆材がモータに挟まり導通不良等を生じるのを防止することができる。
【発明を実施するための最良の形態】
【００２７】
以下、本発明の燃料ポンプ用軸受およびその軸受の製造方法を、具体化した実施形態を図面に従って説明する。
【００２８】
（第１の実施形態）
図１は、本実施形態の燃料ポンプに係わる軸受部材を示す図であって、図１（ａ）は断面図、図１（ｂ）は図１（ａ）中のＢ部分を拡大した部分断面図である。図２は、本実施形態の燃料ポンプの一実施例を示す断面図である。図３は、図１の軸受部材の製造方法の一実施例を示す図であって、図３（ａ）は工程図、図３（ｂ）から図３（ｄ）は図３（ａ）に示す各工程における軸受部材の状態を示す断面図である。
【００２９】
図２に示す燃料ポンプ１０は、例えば図示しない二輪または四輪車両等の燃料タンク内に収容されており、燃料タンクから吸入した燃料をエンジン側に供給するものである。
【００３０】
燃料ポンプ１０はポンプ部２０とこのポンプ部２０を駆動する電磁駆動部としてのモータ部５０とから構成されている。
【００３１】
モータ部５０はブラシ付の直流モータであり、円筒状のハウジング１１内に永久磁石を環状に配置し、この永久磁石の内周側に同心円上に回転子５２を配置した構成となっている。回転子５２はモータ５０内に回転可能に収容され、コイルがコア５２ａの外周に巻回されている。整流子５４は円板状に形成されており、回転子５２の上部に配設されている。図示しない電源から、コネクタ６７に埋設されたターミナル６８、図示しないブラシ、整流子５４を介してコイルに電力が供給される。供給された電力により回転子３２が回転する。
【００３２】
ポンプ部２０は、ケーシング本体２１、ケーシングカバー２２、およびインペラ２３を含んで構成されている。ケーシング本体２１およびケーシングカバー２２により一つの流路部材が構成され、その内部に回転部材としてのインペラ２３が回転可能に収容されている。インペラ２３は、外周縁に全周にわたり羽根と、羽根の間に形成された羽根溝とを有している。ケーシング本体２１およびケーシングカバー２２は、例えばアルミダイカスト材でダイカスト成形により形成され、アルマイト処理などが施されている。ケーシング本体２１はハウジング１１の一方の端部内側に圧入固定されており、その中心に軸受部材３０が嵌着されている。ケーシングカバー２２は、ケーシング本体２１に被せられた状態でハウジング１１の一端にかしめ等により固定されている。回転子５２の回転軸５５の一方の端部は、軸受部材３０により回転可能に径方向に支持されている。回転軸５５の他方の端部は軸受部材４０により回転可能に径方向に支持されている。なお、ハウジング１１の一方の端部内側に吐出側カバーが圧入固定されており、その吐出側カバーの中心に軸受部材４０が嵌着されている。なお、ここで、ケーシング本体２１、および吐出側カバーは、それぞれ、軸受部材３０、軸受部材４０を保持する保持部材である。この保持部材には、軸受部材３０、４０を圧入等することで装着され、軸受部材３０、４０は保持部材に保持されている。なお、ここで、回転軸５５と軸受部材３０、４０は軸受を構成している。
【００３３】
軸受部材３０および軸受部材４０は、略円筒状にほぼ同じ構成で形成されている。以下、本実施形態では、説明の簡便のため、軸受部材３０を説明し、軸受部材４０の説明は省略する（図１（ａ）および（ｂ）参照）。図１に示すように、軸受部材３０は、軸受本体３２と、軸受本体３２を被覆する被覆材３４とを有している。なお、詳しくは、図１（ａ）に示すように、軸受本体３２のうち、保持部材（詳しくは、ケーシング本体）２１に圧入して保持される圧入部（以下、軸受圧入部と呼ぶ）３２ａは、被覆材３４を被覆せず、その他の部位は、被覆材３４を被覆している。圧入部３２ａは、図１（ａ）に示す略円筒状の外周面である。また、その他の部位とは、図１（ａ）および図２に示すように、軸受本体３２の軸方向両端面および内周面であり、これら軸方向両端面および内周面は被覆材３４で全て覆われている。軸受本体３２は、ＮｉまたはＺｎを含有するＣｕ合金、ＮｉおよびＺｎを含有するＣｕ合金等からなり、例えばＣｕ、Ｎｉ、およびＺｎの各金属粉末を焼結して形成されている（以下、Ｃｕ−Ｎｉ−Ｚｎ合金と呼ぶ）。被覆材３４は、軸受本体３２にＰＴＦＥ（ポリテトラフルオロエチレン）を吹付け等の被膜処理をして形成される樹脂皮膜材である。軸受本体３２に被覆される被覆材３４の膜厚は、１μｍ〜５０μｍの範囲に設定されている。軸受本体３２を形成するＣｕ−Ｎｉ−Ｚｎ合金は、耐硫化性に比較的優れており、被覆材３４を形成するＰＴＦＥは、耐酸性および耐硫化性に比較的優れている。なお、被膜は、被覆材３４、４４を膜状に被覆したものであり、被覆される被覆材の厚みを膜厚と呼ぶ。
【００３４】
なお、燃料ポンプ１０内の燃料流路を説明すると、図２に示すように、ケーシングカバー２２に燃料入口６０が形成されている。インペラ２３が回転することにより燃料が燃料入口６０からポンプ流路６１に吸入される。ポンプ流路６１に吸入された燃料はインペラ２３の回転により昇圧され、ケーシング本体２１に形成された燃料出口からモータ５０の燃料室５１に排出される。
【００３５】
上述した構成を有する本実施形態において、軸受部材３０、４０の製造方法を、図３に従って説明する。軸受部材３０、４０の製造方法を、主な工程で表すと、図３（ａ）に示すように、軸受本体３２、４２を形成する軸受本体形成工程３０１と、軸受本体３２、４２に被覆材３４、４４を被覆するコーティング処理工程３０２と、軸受圧入部３２ａ、４２ａに被覆した被覆材３４、４４を削る除去工程（以下、圧入部被覆除去工程と呼ぶ）３０３とから構成されている。軸受本体形成工程３０１では、Ｃｕ、Ｎｉ、およびＺｎの各金属粉末を焼結して軸受本体３２、４２を形成する（図３（ｂ）参照）。Ｃｕ−Ｎｉ−Ｚｎ合金に切削、研削等の機械加工を実施して軸受本体３２、４２を形成してもよい。また、Ｃｕ、Ｎｉ、およびＺｎの各金属粉末を焼結されて成形されたＣｕ−Ｎｉ−Ｚｎ合金からなる軸受本体３２、４２の一部を機械加工により形成してもよい。次に、コーティング処理工程３０２では、軸受本体３２、４２の全面を、メッキまたは吹付け等によるコーティング処理を実施して、軸受本体３２、４２の全面を被覆材３４で被覆する（図３（ｃ）参照）。さらに、圧入部被覆除去工程３０３では、図１（ａ）の二点差線の部位の被覆材３４を切削あるいは研削加工等の機械加工により除去する（図３（ｄ）参照）。これにより、軸受本体３２の軸受圧入部すなわち外周面３２ａを、被覆材３４で被覆せずに、剥き出し状態としている。
【００３６】
次に、上述した構成を有する本実施形態の作動について説明する。エンジン１が駆動され、コネクタ６７から燃料ポンプ１０に駆動電流が供給されると、回転子５２の回転軸５５とともにインペラ２３が回転する。インペラ２３が回転すると、図示しない燃料タンク内の燃料が燃料入口６０からポンプ流路６１に燃料が吸入される。この燃料は、インペラ２３の回転によりインペラ２３の各羽根から運動エネルギーを受けて、ポンプ流路６１から燃料室５１に排出される。燃焼室５１に排出された燃料は、回転子５２の周囲を通過し吐出口６５から燃料ポンプ外に吐出される。なお、吐出口６５には逆止弁６６が収容されており、この逆止弁６６が吐出口６５から吐出された燃料の逆流を防止している。
【００３７】
次に、本実施形態の作用効果を説明すると、（１）モータ５０（詳しくは回転子５２）の回転軸５５を軸受けする軸受部材３０、４０は、軸受本体３２、４２と被覆材３４、４４とから構成されており、軸受本体３２、４２のうち、それぞれケーシング本体２１、吐出側カバーに圧入して保持される軸受圧入部３２ａ、４２ａは被覆材を被覆しておらず、その他の部位つまり軸方向両端面および内周面は被覆材を被覆しているので、有機酸等の粗悪な品質の燃料を燃料ポンプ内に吸入した場合であっても、燃料中の有機酸等よる回転軸を軸受けする部位の腐食を防止する。その結果、例えば腐食の影響により燃料ポンプのモータの回転が妨げられるのを防止できる。
【００３８】
さらに、軸受部材３０、４０をそれぞれケーシング本体２１、吐出側カバーに圧入して固定する際、軸受本体３２、４２のうち、軸受圧入部３２ａ、４２ａは被覆材３４、４４が被覆されていないので、圧入による被覆材のはがれ等が生じない。したがって、軸受部材を圧入により固定する際に異物の発生が防止される。その結果、例えばはがれた被覆材がモータに挟まり導通不良等を生じてモータが回転停止となるのを防止することができる。
【００３９】
（２）なお、軸受本体３２、４２のうち、軸受圧入部３２ａ、４２ａ以外のその他の部位は被覆材３４、４４で被覆されるので、軸受部材３０、４０における回転軸５５を軸受けする機能部の腐食防止が図れ、従って回転子５２の回転が妨げられない。また、被覆材３４、４４としてＰＴＦＥを用いることにより回転軸５５との摺動抵抗が小さくなるので、燃料ポンプ１０の燃料吐出効率が向上する。さらに、ＰＴＦＥは耐摩耗性に優れているので、軸受部材３０、４０の寿命が延びる。
【００４０】
（３）なお、軸受本体３２、４２のうち、軸受圧入部３２ａ、４２ａに被覆材３４、４４を被覆させずに、その他の部位に被覆材３４、４４を被覆する製造方法として、軸受本体を被覆材で被覆するコーティング処理工程３０２と、保持部材に圧入して保持される圧入部位３２ａ、４２ａの被覆材３４、４４を削る圧入部被覆除去工程３０３とを備えている。これにより、予め軸受本体３２、４０の全面を被覆材３４、４４で覆った後、切削あるいは研削等の機械加工によって、軸受圧入部３２ａ、４２ａを被覆する被覆材３４、４４を削ることができる。その結果、軸受本体３２、４２の軸受圧入部すなわち外周面３２ａ、４２ａは、被覆材３４で被覆されないようにし、軸受圧入部３２ａ、４２ａを剥き出し状態としている。
【００４１】
（４）本実施形態では、被覆材３４、４４の厚みを１μｍ以上にすることで、被覆材３４、４４の耐酸性および耐硫化性の効果を保持して軸受部材３０、４０の腐食を防止している。さらに、被覆材３４、４４の厚みを５０μｍ以下にすることで、軸受部材３０、４０とモータ５０の回転軸５５とのクリアランスが小さくなりモータ５０の回転が妨げられることを防止する。
【００４２】
（５）本実施形態では、軸受本体３２、４２を耐硫化性に比較的優れているＣｕ−Ｎｉ−Ｚｎ合金で形成するので、もし万が一、摩耗等によって被覆材３４、４４の厚みが薄くなり耐酸性および耐硫化性の効果が低くなってしまった場合でも、粗悪燃料にさらされる軸受本体３２、４２の部位が、その燃料中に比較的多く含まれる硫黄成分による腐食を防止できる。
【００４３】
（第２の実施形態）
以下、本発明を適用した他の実施形態を説明する。なお、以下の実施形態においては、第１の実施形態と同じもしくは均等の構成には同一の符号を付し、説明を繰返さない。
【００４４】
第２の実施形態では、軸受本体３２、４２のうち、軸受圧入部３２ａ、４２ａに被覆材３４、４４を被覆させずに、その他の部位に被覆材３４、４４を被覆する製造方法として、図５（ａ）に示すように、軸受圧入部３２ａ、４２ａをマスキングするコーティング前処理工程（以下、マスキング工程と呼ぶ）５０２と、軸受圧入部３２ａ、４２ａをマスクされた軸受本体３２、４２を被覆材３４、４４で被覆するコーティング処理工程５０３とを備えている。図４は、本実施形態に係わる軸受部材を示す断面図である。図５は、図４の軸受部材の製造方法の一実施例を示す図であって、図５（ａ）は工程図、図５（ｂ）から図５（ｄ）は図５（ａ）に示す各工程における軸受部材の状態を示す断面図である。なお、図５（ａ）において、コーティング前処理工程５０２の前工程である軸受本体形成工程３０１は、第１の実施形態で説明したので詳細説明は省略する。軸受本体形成工程３０１で軸受本体３２、４４が形成されると、次に、マスキング工程５０２では、マスキング部材２００で軸受圧入部３２ａ、４２ａのマスキングを行う（図５（ｃ）参照）。なお、軸受圧入部すなわち外周面３２ａ、４２ａに繋がる両端部の角部を、マスキング部材２００で覆うことが好ましい。マスキング部材２００の治具構造として、図５（ｃ）に示すように、例えばマスキング部材２００を軸方向にほぼ二分割されたマスキング部２００ａ、２００ｂから構成される。あるいは、図示しない径方向にほぼ二分割されたマスキング部から構成されるものであってもよい。これにより、軸受圧入部３２ａ、４２ａに両マスキング部２００ａ、２００ｂを挿入させることで、軸受圧入部３２ａ、４２ａを容易に覆いながら保持される。次に、コーティング処理工程３０２では、マスキング部材２００でマスクキングされた軸受本体３２、４２を、メッキまたは吹付け等によるコーティング処理を実施して、軸受本体３２、４２を被覆材３４で被覆する。そして、マスキング部材２００を軸受圧入部３２ａ、４２ａからはずす（図５（ｄ）参照）。
【００４５】
この様な方法であっても、予め軸受本体３２、４２を被覆材３４、４４で覆うときに、外周面３２ａ、４２ａを図示しないマスキング部材によってマスキングを行ってコーティング処理を実施することで、軸受本体３２、４２の軸受圧入部すなわち外周面３２ａ、４２ａを、被覆材３４、４４で被覆せずに、剥き出し状態としている。したがって、第１の実施形態と同様な効果を得ることができる。
【００４６】
なお、軸受部材３０、４０に被覆材３４、４４を形成するのに、被覆材３４、４４のコーティング処理を実施する時点で、軸受本体３２、４２の全面に被覆材３４、４４を被覆しないので、被覆材３４、４４の原材料の無駄消費を低減することができる。
【００４７】
さらに、本実施形態では、図４に示すように、被覆材３４、４４のコーティング処理を実施する際に、マスキング部材２００で、外周面３２ａ、４２ａ、および外周面３２ａ、４２ａに繋がる両端部の角部をマスキングしてもよい。マスキング部材２００の外周辺側に形成される被覆材３４、４４は厚みが不安定となり薄くなり易く、剥離し易い。これに対して、外力によって応力集中し易い角部には、マスキングによるコーティング処理によって形成された被覆材３４、４４がないので、組付作業等で万が一外力が角部に加わったとしても角部の応力集中による変形により被覆材３４、４４が剥離することはない。
【００４８】
（その他の実施形態）
以上説明した本実施形態では、耐酸性および耐硫化性に比較的優れた被覆材３４、４４の材質として、ＰＴＦＥの樹脂皮膜材で説明したが、Ａｕ、Ｎｉ、ＳｎまたはＮｉとＰＴＦＥの複合メッキ処理を用いて軸受本体３２、４２を被覆してもよい。
【００４９】
なお、以上説明した本実施形態では、軸受本体３２、４２を、Ｃｕ−Ｎｉ−Ｚｎ合金からなるものとして説明したが、耐硫化性を有しない材質で軸受本体３２、４２が形成されていてもよい。
【図面の簡単な説明】
【００５０】
【図１】本発明の第１の実施形態の燃料ポンプに係わる軸受部材を示す図であって、図１（ａ）は断面図、図１（ｂ）は図１（ａ）中のＢ部分を拡大した部分断面図である。
【図２】本発明の第１の実施形態の燃料ポンプの一実施例を示す断面図である。
【図３】図１の軸受部材の製造方法の一実施例を示す図であって、図３（ａ）は工程図、図３（ｂ）から図３（ｄ）は図３（ａ）に示す各工程における軸受部材の状態を示す断面図である。
【図４】第２の実施形態に係わる軸受部材を示す断面図である。
【図５】図４の軸受部材の製造方法の一実施例を示す図であって、図５（ａ）は工程図、図５（ｂ）から図５（ｄ）は図５（ａ）に示す各工程における軸受部材の状態を示す断面図である。
【符号の説明】
【００５１】
１０  燃料ポンプ
２０  ポンプ部
２１  ケーシング本体
３０、４０  軸受部材
３２、（４２）  軸受本体
３２ａ、（４２ａ）  軸受圧入部（圧入部、外周面）
３４、（４４）  被覆材
５０  モータ
５２  回転子
５４  整流子
５５  回転軸
【図１】
2005240887.tif 000003
【図２】
2005240887.tif 000004
【図３】
2005240887.tif 000005
【図４】
2005240887.tif 000006
【図５】
2005240887.tif 000007